(57)【要約】【課題】簡単かつ低コストで、スーパージャンクション構造を形成できる半導体装置およびその製造方法を提供する。【解決手段】ｎ型のＳｉＣ半導体層６と、ＳｉＣ半導体層６に形成された複数のトレンチ８と、各トレンチ８の内面に沿って形成されたｐ型コラム領域１２と、隣り合うｐ型コラム領域１２の間に配置されたｎ型コラム領域１３と、トレンチ８に埋め込まれた絶縁膜１４とを含む、半導体装置を形成する。【選択図】図３
2019057729.tif 000002
【特許請求の範囲】
【請求項１】
ＳｉＣからなり、表面を有する第１導電型の半導体層と、
前記半導体層の前記表面に形成され、側面、底面、ならびに、前記側面および前記底面を接続し、外方に向かう湾曲状に形成されたエッジ部をそれぞれ有する複数の断面視Ｕ字形状のトレンチと、
各前記トレンチに一体物として埋め込まれた単層絶縁膜と、
前記半導体層において複数の前記トレンチに沿う領域に互いに間隔を空けて形成された複数の第２導電型コラム領域と、
前記半導体層において互いに隣り合う複数の前記第２導電型コラム領域の間に形成された第１導電型コラム領域と、
前記第１導電型コラム領域の表面部に形成され、複数の前記第２導電型コラム領域に電気的に接続された第２導電型の表面注入層と、を含む、半導体装置。
【請求項２】
複数の前記第２導電型コラム領域は、対応する前記トレンチの前記側面、前記底面および前記エッジ部に沿うようにそれぞれ形成されている、請求項１に記載の半導体装置。
【請求項３】
複数の前記第２導電型コラム領域は、対応する前記トレンチの前記側面を被覆する側面被覆部、および、対応する前記トレンチの前記底面を被覆し、前記側面被覆部の厚さよりも大きい厚さを有する底面被覆部をそれぞれ有している、請求項１または２に記載の半導体装置。
【請求項４】
複数の前記第２導電型コラム領域は、対応する前記トレンチに埋め込まれた前記単層絶縁膜にそれぞれ接している、請求項１〜３のいずれか一項に記載の半導体装置。
【請求項５】
複数の前記トレンチは、平面視において外側に向かう湾曲状に形成された角部をそれぞれ有している、請求項１〜４のいずれか一項に記載の半導体装置。
【請求項６】
複数の前記トレンチは、平面視においてストライプ状に形成されており、長手方向の両端部に位置する前記角部が外側に向かう湾曲状になるように形成されている、請求項５に記載の半導体装置。
【請求項７】
前記半導体層の前記表面に沿う方向に関して、前記第１導電型コラム領域の幅Ｗ２と、前記第１導電型コラム領域の両側の前記第２導電型コラム領域の各幅Ｗ１および前記トレンチの幅Ｗ３とが、式：Ｗ２≦Ｗ１＋Ｗ１＋Ｗ３を満たしている、請求項１〜６のいずれか一項に記載の半導体装置。
【請求項８】
前記単層絶縁膜は、ＳｉＣよりも低い比誘電率を有する材料からなる、請求項１〜７のいずれか一項に記載の半導体装置。
【請求項９】
前記単層絶縁膜は、ＳｉＯ２からなる、請求項８に記載の半導体装置。
【請求項１０】
前記半導体層の前記表面の上に配置され、前記第１導電型コラム領域との間でショットキー接合を形成する表面電極を含む、請求項１〜９のいずれか一項に記載の半導体装置。
【請求項１１】
前記第１導電型コラム領域は、前記表面電極との間で前記ショットキー接合を形成する低濃度領域、および、前記低濃度領域の下方部に形成され、前記低濃度領域の不純物濃度よりも高い不純物濃度を有する高濃度領域を含む、請求項１０に記載の半導体装置。
【請求項１２】
前記トレンチの幅よりも大きい幅を有し、かつ、前記トレンチの深さよりも小さい深さを有し、前記トレンチに連通するように前記半導体層の前記表面に形成された第２トレンチをさらに含み、
前記表面電極は、前記第２トレンチ内において前記半導体層および前記単層絶縁膜に接している、請求項１０または１１に記載の半導体装置。
【請求項１３】
前記表面注入層は、複数の前記トレンチの前記底面に対して前記半導体層の前記表面側の深さ位置し、かつ、平面視において互いに間隔を空けて形成されている、請求項１〜１１のいずれか一項に記載の半導体装置。
【請求項１４】
前記表面注入層は、前記第１導電型コラム領域の表面部の電界強度を緩和する電界緩和部を形成している、請求項１〜１３のいずれか一項に記載の半導体装置。
【請求項１５】
前記半導体層の前記表面において前記第１導電型コラム領域に形成された第３トレンチをさらに含み、
前記表面注入層は、前記第３トレンチの内面に沿って形成された内面注入層である、請求項１〜１４のいずれか一項に記載の半導体装置。
【請求項１６】
前記半導体層は、前記表面から厚さ方向に向けて不純物濃度が高くなる濃度プロファイルを有している、請求項１〜１５のいずれか一項に記載の半導体装置。
【請求項１７】
前記第２導電型コラム領域の不純物濃度は、前記半導体層において複数の前記トレンチの前記底面を区画する領域の不純物濃度と同一か、またはそれよりも低い、請求項１６に記載の半導体装置。
【請求項１８】
ＳｉＣからなり、表面を有する第１導電型の半導体層を用意する工程と、
前記半導体層の前記表面を掘り下げることにより、側面、底面、ならびに、前記側面および前記底面を接続し、外方に向かう湾曲状に形成されたエッジ部をそれぞれ有する複数の断面視Ｕ字形状のトレンチを形成する工程と、
複数の前記トレンチの内面に第２導電型不純物を注入することにより、前記半導体層において複数の前記トレンチに沿う領域に複数の第２導電型コラム領域を互いに間隔を空けて形成すると同時に、前記半導体層において互いに隣り合う複数の前記第２導電型コラム領域の間の領域に第１導電型コラム領域を形成する工程と、
前記第１導電型コラム領域の表面部に複数の前記第２導電型コラム領域に電気的に接続されるように第２導電型不純物を注入することにより、第２導電型の複数の表面注入層を形成する工程と、
各前記トレンチに単一の絶縁材料を埋め込むことにより、各前記トレンチ内に一体物からなる単層絶縁膜を形成する工程と、を含む、半導体装置の製造方法。
【請求項１９】
前記表面注入層を形成する工程は、複数の前記トレンチよりも浅い領域に前記第２導電型不純物を注入する工程を含む、請求項１８に記載の半導体装置の製造方法。
【請求項２０】
前記表面注入層を形成する工程は、平面視において前記第１導電型コラム領域の表面部に前記第２導電型不純物を間隔を空けて注入することにより、複数の前記表面注入層を形成する工程を含む、請求項１８または１９に記載の半導体装置の製造方法。
【発明の詳細な説明】
【技術分野】
【０００１】
本発明は、ＳｉＣ半導体装置およびその製造方法に関する。
【背景技術】
【０００２】
特許文献１は、ｎ＋型のシリコン基板と、シリコン基板上に形成されたｎ型のエピタキシャル層と、エピタキシャル層に形成された複数のトレンチと、各トレンチの側面に形成されたｐ型コラムとを含む。互いに隣り合うｐ型コラム間には、ｎ型コラムが形成されている。
【先行技術文献】
【特許文献】
【０００３】
【特許文献１】米国特許出願公開第２００９／０１７９２９８号明細書
【発明の概要】
【発明が解決しようとする課題】
【０００４】
ＳｉＣからなる半導体層にスーパージャンクション構造を形成する方法として、トレンチに第２導電型のＳｉＣを埋め込む方法と、マルチエピタキシャル成長法とが検討されている。マルチエピタキシャル成長法とは、複数周期に亘って第２導電型の不純物を注入（イオン注入）しながらＳｉＣをエピタキシャル成長させる方法である。この場合、トレンチを半導体層に形成しないで、第２導電型の不純物領域を形成できる。
【０００５】
しかし、トレンチに第２導電型のＳｉＣを埋め込む製造方法では、半導体層のオフ角の関係でＳｉＣの再成長が難しい場合がある。一方、マルチエピタキシャル成長法の場合、ＳｉＣは、Ｓｉ（シリコン）に比べて密度が高いため、ＳｉＣに不純物が拡散し難く、またイオン注入で形成できる第２導電型の不純物層が薄くなるという問題が生じる。そのため、ＳｉＣを用いる場合、Ｓｉを用いる場合よりも多層のエピタキシャル層を形成しなければならず、時間とコストがかかる。
【０００６】
本発明の一実施形態は、簡単かつ低コストで、スーパージャンクション構造を形成できる半導体装置およびその製造方法を提供する。
【課題を解決するための手段】
【０００７】
本発明の一実施形態は、ＳｉＣからなり、表面を有する第１導電型の半導体層と、前記半導体層の前記表面に形成され、側面、底面、ならびに、前記側面および前記底面を接続し、外方に向かう湾曲状に形成されたエッジ部をそれぞれ有する複数の断面視Ｕ字形状のトレンチと、各前記トレンチに一体物として埋め込まれた単層絶縁膜と、前記半導体層において複数の前記トレンチに沿う領域に互いに間隔を空けて形成された複数の第２導電型コラム領域と、前記半導体層において互いに隣り合う複数の前記第２導電型コラム領域の間に形成された第１導電型コラム領域と、前記第１導電型コラム領域の表面部に形成され、複数の前記第２導電型コラム領域に電気的に接続された第２導電型の表面注入層と、を含む、半導体装置を提供する。
【０００８】
この半導体装置によれば、トレンチの深さ方向に沿うｐｎ接合が形成される。そして、この界面（ｐｎ接合）からトレンチの深さ方向に直交する方向に空乏層が形成される。すなわち、この半導体装置によれば、トレンチを利用してスーパージャンクション構造を形成し、耐圧を向上させることができる。よって、簡単かつ低コストで済む。
また、この半導体装置によれば、各トレンチにおいて側面および底面を接続するエッジ部が、外方に向かう湾曲状に形成されている。各トレンチのエッジ部が湾曲状であれば、当該エッジ部に集中する電界を緩和できる。よって、スーパージャンクション構造による耐圧向上効果を高めることができる。
【０００９】
本発明の一実施形態は、ＳｉＣからなり、表面を有する第１導電型の半導体層を用意する工程と、前記半導体層の前記表面を掘り下げることにより、側面、底面、ならびに、前記側面および前記底面を接続し、外方に向かう湾曲状に形成されたエッジ部をそれぞれ有する複数の断面視Ｕ字形状のトレンチを形成する工程と、複数の前記トレンチの内面に第２導電型不純物を注入することにより、前記半導体層において複数の前記トレンチに沿う領域に複数の第２導電型コラム領域を互いに間隔を空けて形成すると同時に、前記半導体層において互いに隣り合う複数の前記第２導電型コラム領域の間の領域に第１導電型コラム領域を形成する工程と、前記第１導電型コラム領域の表面部に複数の前記第２導電型コラム領域に電気的に接続されるように第２導電型不純物を注入することにより、第２導電型の複数の表面注入層を形成する工程と、各前記トレンチに単一の絶縁材料を埋め込むことにより、各前記トレンチ内に一体物からなる単層絶縁膜を形成する工程と、を含む、半導体装置の製造方法を提供する。
【００１０】
この製造方法によれば、トレンチ内面への不純物注入によって第１導電型コラム領域および第２導電型コラム領域からなるスーパージャンクション構造を形成できるので、簡単かつ低コストで済む半導体装置を提供できる。
より具体的には、この製造方法によれば、トレンチの内面に第２導電型不純物が注入される。しかも、不純物がＳｉＣで拡散し難いことを利用して、トレンチの内面からのコラム領域の幅を不純物の注入条件の調節によって容易に制御できる。このように形成された第２導電型コラム領域と、第１導電型コラム領域との界面には、トレンチの深さ方向に沿うｐｎ接合が形成される。そして、この界面（ｐｎ接合）からトレンチの深さ方向に直交する方向に空乏層が形成される。これにより、スーパージャンクション構造を形成できる。
【００１１】
よって、トレンチ内面への不純物注入によってスーパージャンクション構造を形成できるので、簡単かつ低コストで済む。そして、得られた半導体装置では、スーパージャンクション構造によって、耐圧を向上させることができる。
また、この製造方法によれば、各トレンチにおいて側面および底面を接続するエッジ部が、外方に向かう湾曲状に形成される。各トレンチのエッジ部が湾曲状であれば、当該エッジ部に集中する電界を緩和できる。よって、スーパージャンクション構造による耐圧向上効果を高めることができる。
【図面の簡単な説明】
【００１２】
【図１】図１は、本発明の第１実施形態のショットキーバリアダイオードの模式的な平面図である。
【図２】図２は、図１の破線IIで囲まれた部分の拡大図である。
【図３】図３（ａ）（ｂ）は、それぞれ、図２の切断線IIIａ−IIIａおよび切断線IIIｂ−IIIｂで前記ショットキーバリアダイオードを切断したときに表れる断面図である。
【図４】図４（ａ）（ｂ）は、図３（ａ）（ｂ）のショットキーバリアダイオードの製造工程の一部を示す図である。
【図５】図５（ａ）（ｂ）は、図４（ａ）（ｂ）の次の工程を示す図である。
【図６】図６（ａ）（ｂ）は、図５（ａ）（ｂ）の次の工程を示す図である。
【図７】図７（ａ）（ｂ）は、図６（ａ）（ｂ）の次の工程を示す図である。
【図８】図８（ａ）（ｂ）は、本発明の第２実施形態のショットキーバリアダイオードの模式的な断面図である。
【図９】図９（ａ）（ｂ）は、図８（ａ）（ｂ）のショットキーバリアダイオードの製造工程の一部を示す図である。
【図１０】図１０（ａ）（ｂ）は、図９（ａ）（ｂ）の次の工程を示す図である。
【図１１】図１１（ａ）（ｂ）は、図１０（ａ）（ｂ）の次の工程を示す図である。
【図１２】図１２（ａ）（ｂ）は、図１１（ａ）（ｂ）の次の工程を示す図である。
【図１３】図１３（ａ）（ｂ）は、図１２（ａ）（ｂ）の次の工程を示す図である。
【図１４】図１４（ａ）（ｂ）は、図１３（ａ）（ｂ）の次の工程を示す図である。
【図１５】図１５（ａ）（ｂ）は、本発明の第３実施形態のショットキーバリアダイオードの模式的な断面図である。
【図１６】図１６（ａ）（ｂ）は、図１５（ａ）（ｂ）のショットキーバリアダイオードの製造工程の一部を示す図である。
【図１７】図１７（ａ）（ｂ）は、図１６（ａ）（ｂ）の次の工程を示す図である。
【図１８】図１８（ａ）（ｂ）は、図１７（ａ）（ｂ）の次の工程を示す図である。
【図１９】図１９（ａ）（ｂ）は、図１８（ａ）（ｂ）の次の工程を示す図である。
【図２０】図２０（ａ）（ｂ）は、図１９（ａ）（ｂ）の次の工程を示す図である。
【図２１】図２１（ａ）（ｂ）は、図２０（ａ）（ｂ）の次の工程を示す図である。
【図２２】図２２（ａ）（ｂ）は、本発明の第４実施形態のショットキーバリアダイオードの模式的な断面図である。
【図２３】図２３（ａ）（ｂ）は、図２２（ａ）（ｂ）のショットキーバリアダイオードの製造工程の一部を示す図である。
【図２４】図２４（ａ）（ｂ）は、図２３（ａ）（ｂ）の次の工程を示す図である。
【図２５】図２５（ａ）（ｂ）は、図２４（ａ）（ｂ）の次の工程を示す図である。
【発明を実施するための形態】
【００１３】
以下では、本発明の実施の形態を、添付図面を参照して詳細に説明する。
図１は、本発明の第１実施形態のショットキーバリアダイオード１の模式的な平面図である。
本発明の半導体装置の一例としてのショットキーバリアダイオード１は、その表面を法線方向から見た平面視（以下、単に「平面視」と言う。）において、四角形状のＳｉＣ半導体層６を含む。ＳｉＣ半導体層６は、図１の紙面における上下左右方向の長さがそれぞれ数ｍｍ程度である。
【００１４】
ＳｉＣ半導体層６の内方領域に、アクティブ領域７が設定されている。アクティブ領域７には、平面視において、複数のトレンチ８が互いに間隔を空けてストライプ状に形成されている。このトレンチ８の形成方向を「ストライプ方向」と定義して、以下、説明する。各トレンチ８のストライプ方向の両端部は、角部が切除された湾曲状に形成されている。以下、図２および図３を参照して、アクティブ領域７の構造について、より具体的に説明する。
【００１５】
図２は、図１の破線IIで囲まれた部分の拡大図である。図３（ａ）（ｂ）は、それぞれ、図２の切断線IIIａ−IIIａおよび切断線IIIｂ−IIIｂでショットキーバリアダイオード１を切断したときに表れる断面図である。
図３（ａ）（ｂ）に示すように、ＳｉＣ半導体層６は、ｎ＋型のＳｉＣ基板９と、ｎ型のＳｉＣエピタキシャル層１０とを含む。本実施形態におけるＳｉＣエピタキシャル層１０は、ドリフト層として形成されている。ＳｉＣ基板９の厚さは、たとえば５０μｍ〜６００μｍであり、ＳｉＣエピタキシャル層１０の厚さは、たとえば３μｍ〜１００μｍである。また、ＳｉＣ基板９の不純物濃度は、たとえば１×１０１８ｃｍ−３〜１×１０２０ｃｍ−３であり、ＳｉＣエピタキシャル層１０の不純物濃度は、たとえば５×１０１４ｃｍ−３〜５×１０１７ｃｍ−３である。ｎ型不純物としては、たとえば、窒素（Ｎ）、リン（Ｐ）、ひ素（Ａｓ）などを使用できる。
【００１６】
各トレンチ８は、ＳｉＣエピタキシャル層１０の表面から厚さ方向に向けて形成されている。各トレンチ８の底部は、ＳｉＣエピタキシャル層１０の表面とＳｉＣ基板９の表面との間に位置している。各トレンチ８の側面と底部とが交わるエッジ部は、各トレンチ８の外方へ向かって湾曲する形状に形成されており、各トレンチ８は断面視Ｕ字状に形成されている。各トレンチ８のエッジ部が湾曲状であれば、当該エッジ部に集中する電界を緩和できる。各トレンチ８を取り囲むように、平面視環状のｐ型コラム領域１２が形成されている。
【００１７】
ｐ型コラム領域１２は、各トレンチ８の内面に沿って形成されている。より具体的には、ｐ型コラム領域１２は、一方表面および他方表面が各トレンチ８の側面および底部に沿って形成されており、トレンチ８の内面から露出している。また、本実施形態では、ｐ型コラム領域１２のうち、各トレンチ８の底部に沿って形成された部分が、各トレンチ８の側面に沿って形成された部分よりも厚く形成されている。各トレンチ８の底部に沿って形成されたｐ型コラム領域１２の底部は、各トレンチ８の底部と、ＳｉＣ基板９およびＳｉＣエピタキシャル層１０の界面との間に位置している。ｐ型コラム領域１２の不純物濃度は、たとえば５×１０１４ｃｍ−３〜５×１０１７ｃｍ−３である。ｐ型の不純物としては、たとえば、ホウ素（Ｂ）またはアルミニウム（Ａｌ）などを使用できる。
【００１８】
なお、本実施形態では、ｐ型コラム領域１２が、トレンチ８の側面および底部の全体に沿って形成されている例を示しているが、ｐ型コラム領域１２は、少なくともトレンチ８の側面に形成されていればよく、トレンチ８の底部で分断されていてもよいし、トレンチ８の底部に全く形成されていなくてもよい。また、ｐ型コラム領域１２がトレンチ８の内面から露出している例について説明したが、ＳｉＣエピタキシャル層１０の一部が、ｐ型コラム領域１２に含まれていて、当該ＳｉＣエピタキシャル層１０の一部がトレンチ８の内面から露出していてもよい。互いに隣り合うｐ型コラム領域１２間には、ＳｉＣエピタキシャル層１０の一部からなるｎ型コラム領域１３が形成されている。
【００１９】
ｎ型コラム領域１３は、トレンチ８のストライプ方向に沿って形成されている。当該ストライプ方向に直交する方向に関して、ｎ型コラム領域１３は、ｐ型コラム領域１２の幅よりも幅広に形成されている。より具体的に、ｎ型コラム領域１３の幅Ｗ２は、ストライプ方向に直交する方向に関して、ｎ型コラム領域１３の両側のｐ型コラム領域１２の各幅Ｗ１およびトレンチ８の幅Ｗ３に対して、Ｗ２≦Ｗ１＋Ｗ１＋Ｗ３となるように設定されている。ｐ型コラム領域１２の幅Ｗ１は、たとえば０．２μｍ〜２μｍである。ｎ型コラム領域１３の幅Ｗ２は、たとえば０．４μｍ〜４μｍである。トレンチ８の幅Ｗ３は、たとえば１μｍ〜２０μｍである。
【００２０】
ｐ型コラム領域１２と、ＳｉＣエピタキシャル層１０との界面では、ｐｎ接合部が形成されている。したがって、ｐ型コラム領域１２とｎ型コラム領域１３との界面（ｐｎ接合部）では、トレンチ８の深さ方向に直交する方向に空乏層が形成される。ｎ型コラム領域１３の幅Ｗ２が、Ｗ２≦Ｗ１＋Ｗ１＋Ｗ３の条件を満たす場合、一方のｎ型コラム領域１３との界面から延びる空乏層と、他方のｎ型コラム領域１３との界面から延びる空乏層とを、当該ｎ型コラム領域１３において互いに重なり合わせることができる。つまり、各ｎ型コラム領域１３から延びる空乏層が当該ｎ型コラム領域１３において一体となり、ｎ型コラム領域１３の全域が空乏化する。このように、本実施形態では、トレンチ８のストライプ方向と直交する方向に沿って、複数のスーパージャンクション構造が形成されている。
【００２１】
図３（ａ）に示すように、各トレンチ８には、絶縁膜１４が埋め込まれている。絶縁膜１４は、単一の絶縁材料からなる単層絶縁膜である。絶縁膜１４は、トレンチ８の一部に埋め込まれていてもよいし、トレンチ８内の全部に埋め込まれていてもよい。絶縁膜１４は、ＳｉＣよりも低い比誘電率を有する材料からなることが好ましい。絶縁膜１４の材料としては、ＳｉＯ２を例示できる。ＳｉＯ２によれば、トレンチ８におけるアノード電極１７およびカソード電極１８間の容量を低減できるので、ＳｉＣ半導体層６におけるアノード電極１７およびカソード電極１８間の容量を全体として低減できる。
【００２２】
図２および図３（ｂ）に示すように、各ｎ型コラム領域１３の表面部には、電界緩和領域の一例としての複数の表面注入層１６がストライプ方向に沿って形成されている。表面注入層１６は、ｎ型コラム領域１３の表面部における電界強度を緩和するための領域である。
各表面注入層１６は、ｎ型コラム領域１３の表面部に形成されている。各表面注入層１６は、トレンチ８のストライプ方向に関して、互いに間隔を空けて形成されている。各表面注入層１６のストライプ方向の幅Ｗ４は、たとえば０．５μｍ〜５μｍであり、各表面注入層１６間の幅Ｗ５は、たとえば１μｍ〜１０μｍである。各表面注入層１６のストライプ方向と直交する方向の幅は、いずれもｎ型コラム領域１３の幅Ｗ２と同一である。
【００２３】
表面注入層１６と、ｎ型コラム領域１３との界面には、ｐｎ接合部が形成される。このｐｎ接合部に沿って空乏層が形成され、電界強度の緩和に寄与している。
ＳｉＣエピタキシャル層１０の表面には、表面電極の一例としてのアノード電極１７が形成されている。アノード電極１７は、アクティブ領域７を覆うように形成されており、ｐ型コラム領域１２、ｎ型コラム領域１３および表面注入層１６と電気的に接続されている。アノード電極１７は、異なる導電材料が積層された積層構造を有している。
【００２４】
より具体的に、アノード電極１７は、図３（ａ）（ｂ）に示すように、下層電極１７ａと、上層電極１７ｂとを含む。下層電極１７ａは、ＳｉＣエピタキシャル層１０の表面、より具体的には、ｎ型コラム領域１３との間にショットキー接合を形成している。上層電極１７ｂは、下層電極１７ａ上に形成されており、当該上層電極１７ｂには、ボンディングワイヤー等の外部接続配線が接続される。下層電極１７ａの導電材料としては、チタン（Ｔｉ）、ニッケル（Ｎｉ）等を例示できる。また、上層電極１７ｂの導電材料としては、アルミニウム等を例示できる。
【００２５】
一方、ＳｉＣ基板９の裏面には、裏面電極としてのカソード電極１８が形成されている。カソード電極１８は、ＳｉＣ基板９との間にオーミック接触を形成している。このように、本実施形態では、スーパージャンクション構造を有するショットキーバリアダイオード１が形成されている。
ショットキーバリアダイオード１の動作は次の通りである。アノード電極１７に電圧が印加されていない状態（＝０Ｖ）では、ショットキー障壁によって多数キャリアである電子の移動が制限されるため、電流は流れない。このとき、ｎ型コラム領域１３の全域が空乏化されていなくてもよい。スーパージャンクション構造によれば、ｎ型コラム領域１３の不純物濃度を比較的に高く形成できる。この場合、ｐ型コラム領域１２と、ｎ型コラム領域１３との界面における空乏層が拡がり難くなるが、電子の移動は、ショットキー障壁によって制限される。したがって、ｎ型コラム領域１３の全域が空乏化されていなくても、電流が流れることがない。
【００２６】
アノード電極１７にショットキー障壁よりも高い順方向電圧が印加されると、多数キャリアである電子が、カソード電極１８からアノード電極１７に向けて移動し、電流が流れる。
一方、アノード電極１７に逆方向電圧が印加されると、ｐ型コラム領域１２およびｎ型コラム領域１３間の各界面（各ｐｎ接合部）から空乏層が延びて、ｎ型コラム領域１３の全域が空乏化する。これにより、アノード電極１７からカソード電極１８に至る電流経路が閉じられる。そのため、多数キャリアである電子は、アノード電極１７およびカソード電極１８間を移動し得ないので、電流が流れることがない。
【００２７】
次に、ショットキーバリアダイオード１の製造方法について説明する。
図４（ａ）（ｂ）〜図７（ａ）（ｂ）は、それぞれ図３（ａ）（ｂ）のショットキーバリアダイオード１の製造工程の一部を示す図である。
まず、図４（ａ）（ｂ）に示すように、ｎ＋型のＳｉＣ基板９が用意される。次に、ｎ型の不純物を注入しながらＳｉＣがエピタキシャル成長されて、ＳｉＣ基板９上にｎ型のＳｉＣエピタキシャル層１０が形成される。これにより、ＳｉＣ基板９およびＳｉＣエピタキシャル層１０を含むＳｉＣ半導体層６が形成される。
【００２８】
次に、表面注入層１６を形成すべき領域に選択的に開口を有するイオン注入マスク（図示せず）がＳｉＣエピタキシャル層１０上に形成される。次に、当該イオン注入マスクを介して、ｐ型の不純物がＳｉＣエピタキシャル層１０の表面部に注入される。これにより、表面注入層１６が形成される。このとき、表面注入層１６は、次の工程で形成されるトレンチ８の形成方向（つまり、トレンチ８のストライプ方向）と直交する方向に沿って、ストライプ状に複数形成される（図２も併せて参照）。表面注入層１６が形成された後、イオン注入マスクは除去される。
【００２９】
次に、図５（ａ）（ｂ）に示すように、トレンチ８を形成すべき領域に選択的に開口を有するハードマスク５０がＳｉＣエピタキシャル層１０上に形成される。次に、ハードマスク５０を介するエッチングにより、複数の表面注入層１６と直交する方向に沿ってストライプ状のトレンチ８が複数形成される。
次に、図６（ａ）（ｂ）に示すように、トレンチ８の形成時におけるハードマスク５０を利用して、各トレンチ８の内面（各トレンチ８の側面および底部）にｐ型の不純物（たとえば、アルミニウム）が注入される。ｐ型の不純物は、ＳｉＣエピタキシャル層１０の表面に対して所定の傾斜角度をつけて各トレンチ８の内面に注入される。ｐ型の不純物の注入条件は、たとえば、ドーピングエネルギーが３０ｋｅＶ〜１２００ｋｅＶであり、ドーズ量が１×１０１０ｃｍ−２〜１×１０１３ｃｍ−２である。トレンチ８の内面に対するｐ型不純物の注入は、当該ｐ型の不純物の注入を１回だけ実行する１段階注入であってもよいし、複数回に亘って行う多段階注入であってもよい。各トレンチ８の内面にｐ型の不純物が注入された後、ハードマスク５０は除去される。
【００３０】
次に、１５００℃〜２０００℃の温度の下でアニール処理が実行される。これにより、ｐ型の不純物が活性化されて、ｐ型コラム領域１２とｎ型コラム領域１３とが形成される。
次に、図７（ａ）（ｂ）に示すように、たとえばＣＶＤ法により、各トレンチ８を埋め戻して、ＳｉＣエピタキシャル層１０の表面を覆うように絶縁膜１４（本実施形態では、ＳｉＯ２膜）が形成される。次に、絶縁膜１４の不要な部分がエッチバックによって除去される。これにより、絶縁膜１４が各トレンチ８に埋め込まれる。
【００３１】
その後、図３（ａ）（ｂ）に示すように、アノード電極１７（下層電極１７ａおよび上層電極１７ｂ）がＳｉＣエピタキシャル層１０の表面に形成され、カソード電極１８がＳｉＣ基板９の裏面に形成される。以上の工程を経て、ショットキーバリアダイオード１が形成される。
以上の方法によれば、トレンチ８内面への不純物注入によってｐ型コラム領域１２およびｎ型コラム領域１３からなるスーパージャンクション構造を形成できるので、簡単かつ低コストで済むショットキーバリアダイオード１を提供できる。
【００３２】
より具体的には、ＳｉＣ半導体層６にスーパージャンクション構造を形成する方法として、たとえば、トレンチ８にｐ型のＳｉＣを埋め込む方法と、マルチエピタキシャル成長法とが知られている。マルチエピタキシャル成長法とは、複数周期に亘ってｐ型の不純物を注入しながらＳｉＣをエピタキシャル成長させる製法である。この場合、ＳｉＣ半導体層６（ＳｉＣエピタキシャル層１０）にトレンチ８を形成しないで、ｐ型の不純物領域を形成できる。
【００３３】
しかし、トレンチ８にｐ型のＳｉＣを埋め込む製造方法では、ＳｉＣ半導体層６（ＳｉＣエピタキシャル層１０）のオフ角の関係でＳｉＣの再成長が困難な場合がある。一方、マルチエピタキシャル成長法の場合、ＳｉＣは、Ｓｉ（シリコン）に比べて密度が高いため、ＳｉＣに不純物が拡散し難く、またイオン注入で形成できる第２導電型の不純物層が薄くなるという問題が生じる。そのため、ＳｉＣ基板９を用いる場合、Ｓｉ基板を用いる場合よりも、多層のエピタキシャル層を形成しなければならず、時間とコストがかかる。
【００３４】
これに対して、本発明の方法によれば、トレンチ８の内面にｐ型の不純物が注入される。しかも、当該不純物がＳｉＣで拡散し難いことを利用して、トレンチ８内面からのｐ型コラム領域１２の幅Ｗ１をｐ型の不純物の注入条件の調節によって容易に制御できる。このように形成されたｐ型コラム領域１２と、ｎ型コラム領域１３との界面には、トレンチ８の深さ方向に沿うｐｎ接合が形成される。そして、この界面（ｐｎ接合）からトレンチ８の深さ方向に直交する方向に空乏層が形成される。このようにして、ｐ型コラム領域１２およびｎ型コラム領域１３からなるスーパージャンクション構造を形成できるので、耐圧を向上させることができる。
【００３５】
また、ショットキーバリアダイオード１では、トレンチ８のストライプ方向に直交する方向に関して、ｎ型コラム領域１３の幅Ｗ２は、ｎ型コラム領域１３の両側のｐ型コラム領域１２の各幅Ｗ１およびトレンチ８の幅Ｗ３に対して、Ｗ２≦Ｗ１＋Ｗ１＋Ｗ３となるように設定されている。これにより、一方のｎ型コラム領域１３との界面から延びる空乏層と、他方のｎ型コラム領域１３との界面から延びる空乏層とを一体にして、当該ｎ型コラム領域１３の全域を空乏化できる。これにより、ｎ型コラム領域１３（ＳｉＣエピタキシャル層１０）中の電界強度を均一にできる。その結果、スーパージャンクション構造による耐圧向上の効果をより良好に達成できる。
【００３６】
図８（ａ）（ｂ）は、本発明の第２実施形態のショットキーバリアダイオード２の模式的な断面図である。図８（ａ）（ｂ）において、図３（ａ）（ｂ）に示す各部に相当する部分には、それらの各部に付した参照符号と同一の参照符号を付し、その説明を省略する。
図８（ａ）（ｂ）に示すように、本実施形態のショットキーバリアダイオード２におけるＳｉＣエピタキシャル層１０は、ｎ型の第１ドリフト層２１と、第１ドリフト層２１上に当該第１ドリフト層２１よりも低濃度に形成された本発明の低濃度領域の一例としてのｎ−型の第２ドリフト層２２とを含む。第１ドリフト層２１の不純物濃度は、たとえば５×１０１４ｃｍ−３〜５×１０１７ｃｍ−３であり、第２ドリフト層２２の不純物濃度は、たとえば１×１０１４ｃｍ−３〜１×１０１７ｃｍ−３である。つまり、本実施形態におけるｎ型コラム領域１３は、第１ドリフト層２１および第２ドリフト層２２を含む構成となる。
【００３７】
ＳｉＣエピタキシャル層１０には、複数の第１電界緩和領域２３が形成されている。各第１電界緩和領域２３は、第１表面トレンチ２４と、各第１表面トレンチ２４を取り囲むように平面視環状に形成されたｐ型の第１内面注入層２５とを含む。なお、本実施形態において、前述のトレンチ８およびｐ型コラム領域１２は、第１表面トレンチ２４の下方部に形成されている。
【００３８】
各第１表面トレンチ２４は、その底部が第２ドリフト層２２の途中部に位置するように、ＳｉＣエピタキシャル層１０の表面から厚さ方向に向かって形成されている。各第１表面トレンチ２４は、その底部が第１ドリフト層２１と第２ドリフト層２２との境界を横切って、第１ドリフト層２１内に位置していてもよい。各第１表面トレンチ２４の側面と底部とが交わるエッジ部は、各第１表面トレンチ２４の外方へ向かって湾曲する形状に形成されている。各第１表面トレンチ２４のエッジ部が湾曲状であれば、当該エッジ部に集中する電界を緩和できる。
【００３９】
第１表面トレンチ２４は、トレンチ８のストライプ方向に直交する方向に関して、トレンチ８の幅よりも幅広に形成されている。より具体的には、第１表面トレンチ２４は、トレンチ８およびｐ型コラム領域１２の全域を覆うように形成されており、ｐ型コラム領域１２およびｎ型コラム領域１３の境界（ｐｎ接合部）を横切るオーバラップ部を有している。
【００４０】
第１内面注入層２５は、第１表面トレンチ２４の内面（側面および底部）に沿って形成されている。より具体的に、第１内面注入層２５の一方表面および他方表面が、各第１表面トレンチ２４の側面および底面に沿って形成されている。より具体的には、本実施形態では、第１内面注入層２５のうち、第１表面トレンチ２４の底部に沿って形成された部分が、第１表面トレンチ２４の側面に沿って形成された部分よりも厚く形成されている。第１内面注入層２５は、ｐ型コラム領域１２およびｎ型コラム領域１３の境界（ｐｎ接合部）をストライプ方向に横切るように、かつ第１ドリフト層２１と第２ドリフト層２２との境界を深さ方向に横切るように形成されている。このようにして、第１電界緩和領域２３が形成されている。
【００４１】
本実施形態では、第１内面注入層２５と、不純物濃度が低い第２ドリフト層２２との界面においてｐｎ接合部が形成されている。したがって、第１内面注入層２５と第２ドリフト層２２との界面（ｐｎ接合部）では、第１表面トレンチ２４の深さ方向に直交する方向に空乏層が形成される。この不純物濃度が低い第２ドリフト層２２と、当該第２ドリフト層２２における空乏層が、当該ショットキー接合の界面部における電界強度の緩和に寄与している。
【００４２】
トレンチ８は、第１表面トレンチ２４の底部から厚さ方向に向かって、第１内面注入層２５を貫通するように形成されている。また、ｐ型コラム領域１２は、その上部が第１内面注入層２５と接するように形成されている。
本実施形態における表面注入層１６は、その底部が第２ドリフト層２２の途中部に位置している。表面注入層１６の底部は、第１ドリフト層２１と第２ドリフト層２２との境界を横切って、第１ドリフト層２１内に位置していてもよい。
【００４３】
アノード電極１７は、ＳｉＣエピタキシャル層１０の表面から第１表面トレンチ２４に入り込むように形成されている。第１表面トレンチ２４に入り込んだアノード電極１７は、第１内面注入層２５を介して、第２ドリフト層２２、ｐ型コラム領域１２およびｎ型コラム領域１３と電気的に接続されている。アノード電極１７（下層電極１７ａ）は、ｎ型コラム領域１３との間でショットキー接合を形成している。
【００４４】
次に、ショットキーバリアダイオード２の製造方法について説明する。
図９（ａ）（ｂ）〜図１４（ａ）（ｂ）は、それぞれ図８（ａ）（ｂ）のショットキーバリアダイオード２の製造工程の一部を示す図である。
まず、図９（ａ）（ｂ）に示すように、ｎ＋型のＳｉＣ基板９が用意される。次に、ｎ型の不純物を選択的に注入しながらＳｉＣがエピタキシャル成長されて、ＳｉＣ基板９上に第１ドリフト層２１および第２ドリフト層２２をこの順に含むＳｉＣエピタキシャル層１０が形成される。次に、図４（ａ）（ｂ）と同様の工程を経て、表面注入層１６が形成される。
【００４５】
次に、図１０（ａ）（ｂ）に示すように、前述の図５（ａ）（ｂ）と同様の工程を経て、トレンチ８が形成される。このとき、各トレンチ８の底部は、第２ドリフト層２２を貫通して、第１ドリフト層２１の深さ方向途中部に至るように形成される。
次に、図１１（ａ）（ｂ）に示すように、前述の図６（ａ）（ｂ）と同様の工程を経て、ｐ型コラム領域１２と、ｎ型コラム領域１３とが形成される。
【００４６】
次に、図１２（ａ）（ｂ）に示すように、前述の図７（ａ）（ｂ）と同様の工程を経て、絶縁膜１４が各トレンチ８に埋め込まれる。
次に、図１３（ａ）（ｂ）に示すように、第１表面トレンチ２４を形成すべき領域に選択的に開口を有するハードマスク５１がＳｉＣエピタキシャル層１０上に形成される。次に、ハードマスク５１を介するエッチングにより、第１表面トレンチ２４が形成される。このとき、第１表面トレンチ２４の底部は、第２ドリフト層２２の深さ方向途中部に位置するように形成されてもよいし、第２ドリフト層２２を貫通して、第１ドリフト層２１の深さ方向途中部に至るように形成されてもよい。
【００４７】
次に、図１４（ａ）（ｂ）に示すように、第１表面トレンチ２４の形成時におけるハードマスク５１を利用して、各第１表面トレンチ２４の内面（各第１表面トレンチ２４の側面および底部）にｐ型の不純物が注入される。このとき、ｐ型の不純物は、ＳｉＣエピタキシャル層１０の表面に対して所定の傾斜角度をつけて各第１表面トレンチ２４の内面に注入される。これにより、第１内面注入層２５が形成される。第１内面注入層２５が形成された後、ハードマスク５１が除去される。
【００４８】
その後、図８（ａ）（ｂ）に示すように、アノード電極１７がＳｉＣエピタキシャル層１０の表面に形成され、カソード電極１８がＳｉＣ基板９の裏面に形成される。以上の工程を経て、ショットキーバリアダイオード２が形成される。
以上のように、ショットキーバリアダイオード２によれば、ｎ型コラム領域１３は、ショットキー接合の界面部に、比較的に不純物濃度が低い第２ドリフト層２２を有している。したがって、ＳｉＣエピタキシャル層１０の表面部の不純物濃度を小さくできるので、逆方向電圧印加時にＳｉＣエピタキシャル層１０の表面にかかる電界強度を低減できる。その結果、逆方向電圧印加時におけるリーク電流を低減できる。
【００４９】
また、ショットキーバリアダイオード２によれば、第１電界緩和領域２３が第２ドリフト層２２に形成されている。第１電界緩和領域２３において、第１内面注入層２５と、第２ドリフト層２２との界面には、ｐｎ接合部が形成されている。したがって、第１内面注入層２５と第２ドリフト層２２との界面（ｐｎ接合部）では、トレンチ８の深さ方向に直交する方向に空乏層が形成される。そのため、ショットキー接合の界面部における電界強度を効果的に緩和できる。
【００５０】
図１５（ａ）（ｂ）は、本発明の第３実施形態のショットキーバリアダイオード３の模式的な断面図である。図１５（ａ）（ｂ）において、図３（ａ）（ｂ）および図８（ａ）（ｂ）に示す各部に相当する部分には、それらの各部に付した参照符号と同一の参照符号を付し、その説明を省略する。
図１５（ｂ）に示すように、ｎ型コラム領域１３には、複数の第２電界緩和領域２６が形成されている。各第２電界緩和領域２６は、ｎ型コラム領域１３の表面に選択的に形成された本発明の第２トレンチの一例としての第２表面トレンチ２７と、第２表面トレンチ２７を取り囲むように、平面視環状に形成されたｐ型の第２内面注入層２８とを含む。
【００５１】
第２表面トレンチ２７は、トレンチ８のストライプ方向に沿って、互いに間隔を空けて形成されている。第２表面トレンチ２７は、その底部が第２ドリフト層２２の途中部に位置するように、ＳｉＣエピタキシャル層１０の表面から厚さ方向に向かって形成されている。各第２表面トレンチ２７の底部は、第１ドリフト層２１と第２ドリフト層２２との境界を横切って、第１ドリフト層２１内に位置していてもよい。各第２表面トレンチ２７の側面と底部とが交わるエッジ部は、各第２表面トレンチ２７の外方へ向かって湾曲する形状に形成されている。各第２表面トレンチ２７のエッジ部が湾曲状であれば、当該エッジ部に集中する電界を緩和できる。また、各第２表面トレンチ２７は、ストライプ方向と直交する方向に関して、ｎ型コラム領域１３の幅Ｗ２よりも幅狭に形成されており、ｎ型コラム領域１３と各ｐ型コラム領域１２との境界（ｐｎ接合部）から間隔を隔てた位置に配置されている。
【００５２】
第２内面注入層２８は、第２表面トレンチ２７の内面（側面および底部）に沿って形成されている。より具体的には、各第２内面注入層２８の一方表面および他方表面が、各第２表面トレンチ２７の側面および底面に沿って形成されている。第２内面注入層２８のうち、第２表面トレンチ２７の底部に沿って形成された部分が、第２表面トレンチ２７の側面に沿って形成された部分よりも厚く形成されている。第２内面注入層２８は、第１ドリフト層２１と第２ドリフト層２２との境界を深さ方向に横切るように形成されている。
【００５３】
本実施形態では、第２内面注入層２８と、不純物濃度が低い第２ドリフト層２２との界面において、ｐｎ接合部が形成されている。したがって、第２内面注入層２８と第２ドリフト層２２との界面（ｐｎ接合部）では、第２表面トレンチ２７の深さ方向に直交する方向に空乏層が形成される。この不純物濃度が低い第２ドリフト層２２と、当該第２ドリフト層２２における空乏層が、当該ショットキー接合の界面部における電界強度の緩和に寄与している。このようにして、第２電界緩和領域２６が形成されている。
【００５４】
なお、第２電界緩和領域２６のストライプ方向の幅は、前述の表面注入層１６の幅Ｗ４と同一である。また、各第２電界緩和領域２６間の幅は、前述の表面注入層１６間の幅Ｗ５と同一である。
アノード電極１７は、ＳｉＣエピタキシャル層１０の表面から第２表面トレンチ２７に入り込むように形成されている。第２表面トレンチ２７に入り込んだアノード電極１７は、第２内面注入層２８を介して、第２ドリフト層２２およびｎ型コラム領域１３と電気的に接続されている。アノード電極１７（下層電極１７ａ）は、ｎ型コラム領域１３との間でショットキー接合を形成している。
【００５５】
次に、ショットキーバリアダイオード３の製造方法について説明する。
図１６（ａ）（ｂ）〜図２１（ａ）（ｂ）は、それぞれ図１５（ａ）（ｂ）のショットキーバリアダイオード２の製造工程の一部を示す図である。
まず、図１６（ａ）（ｂ）に示すように、ｎ＋型のＳｉＣ基板９が用意される。次に、ｎ型の不純物を選択的に注入しながらＳｉＣがエピタキシャル成長されて、ＳｉＣ基板９上に第１ドリフト層２１および第２ドリフト層２２をこの順に含むＳｉＣエピタキシャル層１０が形成される。
【００５６】
次に、図１７（ａ）（ｂ）に示すように、前述の図５（ａ）（ｂ）と同様の工程を経て、トレンチ８が形成される。このとき、各トレンチ８の底部は、第２ドリフト層２２を貫通して、第１ドリフト層２１の深さ方向途中部に至るように形成される。
次に、図１８（ａ）（ｂ）に示すように、前述の図６（ａ）（ｂ）と同様の工程を経て、ｐ型コラム領域１２と、ｎ型コラム領域１３とが形成される。
【００５７】
次に、図１９（ａ）（ｂ）に示すように、前述の図７（ａ）（ｂ）と同様の工程を経て、絶縁膜１４が各トレンチ８に埋め込まれる。
次に、図２０（ａ）（ｂ）に示すように、第２表面トレンチ２７を形成すべき領域に選択的に開口を有するハードマスク５２が形成される。このハードマスク５２を介するエッチングにより、第２表面トレンチ２７が形成される。このとき、第２表面トレンチ２７の底部は、第２ドリフト層２２の深さ方向途中部に位置するように形成されてもよいし、第２ドリフト層２２を貫通して、第１ドリフト層２１の深さ方向途中部に至るように形成されてもよい。
【００５８】
次に、図２１（ａ）（ｂ）に示すように、第２表面トレンチ２７の形成時におけるハードマスク５２を利用して、各第２表面トレンチ２７の内面（各第２表面トレンチ２７の側面および底部）にｐ型の不純物が注入される。このとき、ｐ型の不純物は、ＳｉＣエピタキシャル層１０の表面に対して所定の傾斜角度をつけて各第２表面トレンチ２７の内面に注入される。これにより、第２内面注入層２８が形成される。第２内面注入層２８が形成された後、ハードマスク５２が除去される。
【００５９】
その後、図１５（ａ）（ｂ）に示すように、アノード電極１７がＳｉＣエピタキシャル層１０の表面に形成され、カソード電極１８がＳｉＣ基板９の裏面に形成される。以上の工程を経て、ショットキーバリアダイオード３が形成される。
以上のように、ショットキーバリアダイオード３によれば、電界緩和領域２６が第２ドリフト層２２に形成されている。第２電界緩和領域２６において、第２内面注入層２８と、第２ドリフト層２２との界面には、ｐｎ接合部が形成されている。したがって、第２内面注入層２８と第２ドリフト層２２との界面（ｐｎ接合部）では、トレンチ８の深さ方向に直交する方向に空乏層が形成される。そのため、ショットキー接合の界面部における電界強度を効果的に緩和できる。
【００６０】
また、ショットキーバリアダイオード３の構成と、ショットキーバリアダイオード２の構成とを組み合わせることにより、第１電界緩和領域２３および第２電界緩和領域２６を含むショットキーバリアダイオードを得ることができる。このような構成によれば、ショットキー接合の界面部における電界強度の緩和効果をより一層向上させることができる。
この場合、図２０（ａ）（ｂ）の工程において、ハードマスク５２に代えて、第２表面トレンチ２７を形成すべき領域に加えて、第１表面トレンチ２４を形成すべき領域に選択的に開口を有するハードマスクが形成される。次に、当該ハードマスクを介するエッチングにより、第１表面トレンチ２４および第２表面トレンチ２７が形成される。
【００６１】
次に、図２１（ａ）（ｂ）の工程と同様に、当該ハードマスクを利用して、第１表面トレンチ２４および第２表面トレンチ２７の内面にｐ型の不純物が注入される。これにより、第１電界緩和領域２３および第２電界緩和領域２６を形成できる。
図２２（ａ）（ｂ）は、本発明の第４実施形態のショットキーバリアダイオード４の模式的な断面図である。図２２（ａ）（ｂ）において、図３（ａ）（ｂ）に示す各部に相当する部分には、それらの各部に付した参照符号と同一の参照符号を付し、その説明を省略する。
【００６２】
ＳｉＣエピタキシャル層１０は、その表面から厚さ方向に向けて不純物濃度が高くなる濃度プロファイルを有している。ＳｉＣエピタキシャル層１０の濃度プロファイルは、異なる不純物濃度を有する複数の不純物領域が積層された構成によって形成されていてもよい。本実施形態では、ＳｉＣエピタキシャル層１０が、ｎ＋型の高濃度領域４１と、ｎ型の低濃度領域４２とを含む例について説明する。
【００６３】
高濃度領域４１は、ＳｉＣ基板９よりも低い不純物濃度で、当該ＳｉＣ基板９上に形成されている。高濃度領域４１は、ｐ型コラム領域１２の不純物濃度と同一（同程度）か、またはそれよりも高い不純物濃度（つまり、高濃度領域４１の不純物濃度≧ｐ型コラム領域１２の不純物濃度）を有していることが好ましい。低濃度領域４２は、高濃度領域４１上に形成され、高濃度領域４１の不純物濃度よりも低い不純物濃度を有している。高濃度領域４１の不純物濃度は、たとえば１×１０１６ｃｍ−３〜１×１０１９ｃｍ−３である。一方、低濃度領域４２の不純物濃度は、たとえば５×１０１４ｃｍ−３〜５×１０１７ｃｍ−３である。
【００６４】
トレンチ８は、その底部が高濃度領域４１の途中部に位置するように形成されている。トレンチ８の底部に沿うｐ型コラム領域１２は、高濃度領域４１内に形成されている。図２２（ａ）（ｂ）では、ｐ型コラム領域１２におけるトレンチ８の側面の一部、エッジ部、および底部に沿って形成された部分が、高濃度領域４１内に形成されている例を示している。ｐ型コラム領域１２は、少なくとも、トレンチ８の底部およびエッジ部に沿って形成された部分が、高濃度領域４１内に形成されていればよい。
【００６５】
本実施形態におけるｎ型コラム領域１３は、ＳｉＣエピタキシャル層１０の一部としての高濃度領域４１および低濃度領域４２によって構成されている。
このようなショットキーバリアダイオード４は、図４（ａ）（ｂ）の工程に代えて、図２３（ａ）（ｂ）〜図２５（ａ）（ｂ）の工程を実行することにより製造できる。図２３（ａ）（ｂ）〜図２５（ａ）（ｂ）は、図２２（ａ）（ｂ）のショットキーバリアダイオード４の製造工程の一部を示す図である。
【００６６】
まず、図２３（ａ）（ｂ）に示すように、ｎ＋型のＳｉＣ基板９が準備される。次に、図２４（ａ）（ｂ）に示すように、たとえば、ｎ型の不純物（たとえば、窒素（Ｎ））を選択的に注入しながらＳｉＣをエピタキシャル成長させて、ＳｉＣ基板９上に高濃度領域４１を形成する。
次に、図２５（ａ）（ｂ）に示すように、高濃度領域４１と同一のｎ型の不純物を選択的に注入しながらＳｉＣをエピタキシャル成長させて、高濃度領域４１上に低濃度領域４２を形成する。これにより、高濃度領域４１と、低濃度領域４２とを含むＳｉＣエピタキシャル層１０が形成される。その後、前述の図５（ａ）（ｂ）〜図７（ａ）（ｂ）と同様の工程を経て、ショットキーバリアダイオード４が形成される。
【００６７】
トレンチ８の内面に沿うｐ型コラム領域１２によって形成される電界は、トレンチ８の深さ方向に沿って均一であることが望ましい。しかし、トレンチ８の内面に対する不純物の注入によりｐ型コラム領域１２を形成する場合、トレンチ８の底部に沿うｐ型コラム領域１２の不純物濃度が比較的に高く形成されることがある。
ここで、ＳｉＣエピタキシャル層１０が一様な不純物濃度で形成されている場合、トレンチ８の底部に沿うｐ型コラム領域１２によって形成される電界が、トレンチ８の側部に沿うｐ型コラム領域１２によって形成される電界よりも高くなる。そのため、トレンチ８の底部およびエッジ部に電界が集中する場合がある。
【００６８】
ショットキーバリアダイオード４によれば、その表面から厚さ方向に向けて不純物濃度が高くなる濃度プロファイルを有するＳｉＣエピタキシャル層１０が形成されている。そして、トレンチ８の底部に沿うｐ型コラム領域１２は、低濃度領域４２の不純物濃度よりも不純物濃度が高い高濃度領域４１に形成されている。しかも、高濃度領域４１は、ｐ型コラム領域１２の不純物濃度と同一（同程度）か、またはそれよりも高い不純物濃度を有している。
【００６９】
これにより、高濃度領域４１内におけるｐ型コラム領域１２を、実質的に高濃度領域４１の一部の領域とみなすことができるので、トレンチ８の底部に沿うｐ型コラム領域１２によって形成される電界が高くなることを効果的に抑制することができる。その結果、トレンチ８の底部およびエッジ部におけるｐ型コラム領域１２の不純物濃度が高く形成されたとしても、トレンチ８の底部およびエッジ部における電界集中を効果的に緩和できる。
【００７０】
さらに、不純物が拡散し難いというＳｉＣの性質を利用することにより、高濃度領域４１および低濃度領域４２の不純物濃度および厚さを正確に制御できる。また、イオン注入後に活性化処理（たとえば、図６（ａ）（ｂ）において説明したアニール処理）等が実行されても、高濃度領域４１および低濃度領域４２の不純物が、ＳｉＣエピタキシャル層１０内で広く拡散するということがない。これにより、所望の濃度プロファイルを有するＳｉＣエピタキシャル層１０を形成できる。
【００７１】
むろん、前述の第２および第３実施形態において、図２３（ａ）（ｂ）〜図２５（ａ）（ｂ）の工程を実行することにより、高濃度領域４１および低濃度領域４２をさらに含むＳｉＣエピタキシャル層１０の構成を採用してもよい。
以上、本発明の実施形態について説明したが、本発明はさらに他の形態で実施することもできる。
【００７２】
たとえば、前述の各実施形態におけるｐ型コラム領域１２の厚さに関して、各トレンチ８の底部に沿って形成された部分と、各トレンチ８の側面に沿って形成された部分とが、同一厚さであってもよい。
また、前述の第２実施形態における第１内面注入層２５の厚さに関して、第１表面トレンチ２４の底部に沿って形成された部分と第１表面トレンチ２４の側面に沿って形成された部分とが、同一厚さであってもよい。
【００７３】
また、前述の第３実施形態における第２内面注入層２８の厚さに関して、第２表面トレンチ２７の底部に沿って形成された部分と第２表面トレンチ２７の側面に沿って形成された部分とが、同一厚さであってもよい。
また、前述の各実施形態では、ＳｉＣエピタキシャル層１０の表面に対して垂直なトレンチ８，２４，２７が形成された例について説明したが、トレンチ８，２４，２７は、開口から底部に向けて開口幅が狭まる断面視台形状（テーパ状）に形成されていてもよい。
【００７４】
また、前述の各実施形態における図５（ａ）（ｂ）、図１０（ａ）（ｂ）、および図１７（ａ）（ｂ）の各工程において、トレンチ８の内面にｐ型の不純物を注入した後、アニール処理に先立って、ハードマスク５０を利用して、トレンチ８をさらに掘り下げてもよい。これにより、トレンチ８の底部に注入されたｐ型の不純物が除去されて、その後のアニール処理において、トレンチ８の側面に沿うｐ型コラム領域１２を形成できる。
【００７５】
また、前述の各実施形態において、各半導体部分の導電型を反転した構成が採用されてもよい。つまり、前述の各実施形態において、ｐ型の部分がｎ型であり、ｎ型の部分がｐ型であってもよい。
本発明のショットキーバリアダイオード１〜４は、たとえば、電気自動車（ハイブリッド車を含む）、電車、産業用ロボットなどの動力源として利用される電動モータを駆動するための駆動回路を構成するインバータ回路に用いられるパワーモジュールに組み込むことができる。また、太陽電池、風力発電機その他の発電装置（とくに自家発電装置）が発生する電力を商用電源の電力と整合するように変換するインバータ回路に用いられるパワーモジュールにも組み込むことができる。
その他、特許請求の範囲に記載された事項の範囲で種々の設計変更を施すことが可能である。この明細書および図面から抽出される特徴の例を以下に示す。
【００７６】
［項１］第１導電型のＳｉＣからなる半導体層と、前記半導体層に形成された複数のトレンチと、各前記トレンチの内面に沿って形成された第２導電型コラム領域と、隣り合う前記第２導電型コラム領域の間に配置された第１導電型コラム領域と、前記トレンチに埋め込まれた絶縁膜とを含む、半導体装置。
前記半導体装置は、たとえば、第１導電型のＳｉＣからなる半導体層に複数のトレンチを形成する工程と、前記トレンチの内面に第２導電型不純物を注入することによって、各前記トレンチの内面に沿って第２導電型コラム領域を形成すると共に、隣り合う前記第２導電型コラム領域の間に第１導電型コラム領域を形成する工程と、前記トレンチに絶縁膜を埋め込む工程とを含む、半導体装置の製造方法によって製造できる。
【００７７】
前記半導体装置の製造方法によれば、トレンチ内面への不純物注入によって第１導電型コラム領域および第２導電型コラム領域からなるスーパージャンクション構造を形成できるので、簡単かつ低コストで済む半導体装置を提供できる。
より具体的には、ＳｉＣからなる半導体層にスーパージャンクション構造を形成する方法として、トレンチに第２導電型のＳｉＣを埋め込む方法と、マルチエピタキシャル成長法とが検討されている。マルチエピタキシャル成長法とは、複数周期に亘って第２導電型の不純物を注入（イオン注入）しながらＳｉＣをエピタキシャル成長させる方法である。この場合、トレンチを半導体層に形成しないで、第２導電型の不純物領域を形成できる。
【００７８】
しかし、トレンチに第２導電型のＳｉＣを埋め込む製造方法では、半導体層のオフ角の関係でＳｉＣの再成長が難しい場合がある。一方、マルチエピタキシャル成長法の場合、ＳｉＣは、Ｓｉ（シリコン）に比べて密度が高いため、ＳｉＣに不純物が拡散し難く、またイオン注入で形成できる第２導電型の不純物層が薄くなるという問題が生じる。そのため、ＳｉＣを用いる場合、Ｓｉを用いる場合よりも多層のエピタキシャル層を形成しなければならず、時間とコストがかかる。
【００７９】
これに対して、前記半導体装置の製造方法によれば、トレンチの内面に第２導電型の不純物が注入される。しかも、当該不純物がＳｉＣで拡散し難いことを利用して、トレンチ内面からのコラム領域の幅を不純物の注入条件の調節によって容易に制御できる。このように形成された第２導電型コラム領域と、第１導電型コラム領域との界面には、トレンチの深さ方向に沿うｐｎ接合が形成される。そして、この界面（ｐｎ接合）からトレンチの深さ方向に直交する方向に空乏層が形成される。これにより、スーパージャンクション構造を形成できる。
以上のように、トレンチ内面への不純物注入によってスーパージャンクション構造を形成できるので、簡単かつ低コストで済む。そして、得られた半導体装置では、スーパージャンクション構造によって、耐圧を向上させることができる。
【００８０】
［項２］前記第２導電型コラム領域は、一方表面および他方表面が前記トレンチの内面に沿うように形成されている、項１に記載の半導体装置。
［項３］前記半導体層の表面に沿う方向に関して、前記第１導電型コラム領域の幅Ｗ２と、前記第１導電型コラム領域の両側の前記第２導電型コラム領域の各幅Ｗ１および前記トレンチの幅Ｗ３とが、式：Ｗ２≦Ｗ１＋Ｗ１＋Ｗ３を満たしている、項１または２に記載の半導体装置。
この半導体装置によれば、一方の第１導電型コラム領域との界面から延びる空乏層と、他方の第１導電型コラム領域との界面から延びる空乏層とを一体にして、第１導電型コラム領域の全域を空乏化できる。その結果、スーパージャンクション構造による耐圧向上の効果をより良好に達成できる。
【００８１】
［項４］前記絶縁膜は、ＳｉＣよりも低い比誘電率を有する材料からなる、項１〜３のいずれか一項に記載の半導体装置。
この半導体装置によれば、半導体層の表裏面の間において、絶縁膜が埋め込まれた部分の容量を選択的に低減できる。よって、半導体層の表裏面の間の容量を全体として低減できる。
【００８２】
［項５］前記絶縁膜は、ＳｉＯ２からなる、項４に記載の半導体装置。
［項６］前記半導体層上に配置され、前記第１導電型コラム領域と共にショットキー接合を形成する表面電極を含む、項１〜５のいずれか一項に記載の半導体装置。
この半導体装置によれば、ショットキーバリアダイオードを提供できる。
［項７］前記第１導電型コラム領域は、前記ショットキー接合の界面部に、当該界面部の下方部よりも不純物濃度が低い低濃度領域を有している、項６に記載の半導体装置。
この半導体装置によれば、逆方向電圧印加時に半導体層の表面にかかる電界強度を低減できる。その結果、逆方向電圧印加時におけるリーク電流を低減できる。
【００８３】
［項８］前記第１導電型コラム領域の表面部に選択的に形成され、当該表面部の電界強度を緩和するための電界緩和部をさらに含む、項１〜７のいずれか一項に記載の半導体装置。
この半導体装置によれば、第１導電型コラム領域における電界強度が緩和されるため、当該第１導電型コラム領域に電界が集中することを効果的に抑制できる。
【００８４】
［項９］前記電界緩和部は、前記第１導電型コラム領域の表面に対する不純物注入によって形成された第２導電型の表面注入層を含む、項８に記載の半導体装置。
［項１０］前記電界緩和部は、前記第１導電型コラム領域の表面に選択的に形成された第２トレンチと、前記第２トレンチの内面に対する不純物注入によって形成された第２導電型の内面注入層とを含む、項８または９に記載の半導体装置。
【００８５】
［項１１］前記半導体層は、その表面から厚さ方向に向けて不純物濃度が高くなる濃度プロファイルを有しており、前記トレンチの底部に沿う前記第２導電型コラム領域は、前記半導体層の表面部よりも不純物濃度が高い高濃度領域に形成されている、項１〜１０のいずれか一項に記載の半導体装置。
トレンチの内面に沿う第２導電型コラム領域によって形成される電界は、トレンチの深さ方向に沿って均一であることが望ましい。しかし、トレンチの内面に対する不純物の注入により第２導電型コラム領域を形成する場合、トレンチの底部に沿う第２導電型コラム領域の不純物濃度が比較的に高く形成されることがある。
【００８６】
そこで、この半導体装置では、トレンチの底部に沿う第２導電型コラム領域が、半導体層の表面部よりも不純物濃度が高い高濃度領域に形成されているので、トレンチの底部に沿う第２導電型コラム領域によって形成される電界が高くなることを効果的に抑制できる。これにより、トレンチの底部およびエッジ部における第２導電型コラム領域の不純物濃度が高く形成されたとしても、トレンチの底部およびエッジ部における電界集中を効果的に緩和できる。
さらに、製造工程では、不純物が拡散し難いというＳｉＣの性質を利用することにより、高濃度領域の不純物濃度および厚さを正確に制御できる。また、イオン注入後に活性化処理等が実行されても、不純物が半導体層内で広く拡散するということがない。これにより、所望の濃度プロファイルを有する半導体層を形成できる。
【００８７】
［項１２］前記高濃度領域の不純物濃度は、前記第２導電型コラム領域の不純物濃度と同一か、またはそれよりも高い、項１１に記載の半導体装置。
この半導体装置によれば、高濃度領域内における第２導電型コラム領域を、実質的に高濃度領域の一部とみなすことができる。これにより、トレンチの底部およびエッジ部における電界集中の緩和効果をより一層向上させることができる。
【００８８】
［項１３］第１導電型のＳｉＣからなる半導体層に複数のトレンチを形成する工程と、前記トレンチの内面に第２導電型不純物を注入することによって、各前記トレンチの内面に沿って第２導電型コラム領域を形成すると共に、隣り合う前記第２導電型コラム領域の間に第１導電型コラム領域を形成する工程と、前記トレンチに絶縁膜を埋め込む工程とを含む、半導体装置の製造方法。
【符号の説明】
【００８９】
１    ショットキーバリアダイオード
２    ショットキーバリアダイオード
３    ショットキーバリアダイオード
４    ショットキーバリアダイオード
６    ＳｉＣ半導体層
８    トレンチ
１２  ｐ型コラム領域
１３  ｎ型コラム領域
１４  絶縁膜
１６  表面注入層
１７  アノード電極
２３  第１電界緩和領域
２４  第１表面トレンチ
２５  第１内面注入層
２６  第２電界緩和領域
２７  第２表面トレンチ
２８  第２内面注入層
４１  高濃度領域
Ｗ１  ｐ型コラム領域の幅
Ｗ２  ｎ型コラム領域の幅
Ｗ３  トレンチの幅
【図１】
2019057729.tif 000003
【図２】
2019057729.tif 000004
【図３】
2019057729.tif 000005
【図４】
2019057729.tif 000006
【図５】
2019057729.tif 000007
【図６】
2019057729.tif 000008
【図７】
2019057729.tif 000009
【図８】
2019057729.tif 000010
【図９】
2019057729.tif 000011
【図１０】
2019057729.tif 000012
【図１１】
2019057729.tif 000013
【図１２】
2019057729.tif 000014
【図１３】
2019057729.tif 000015
【図１４】
2019057729.tif 000016
【図１５】
2019057729.tif 000017
【図１６】
2019057729.tif 000018
【図１７】
2019057729.tif 000019
【図１８】
2019057729.tif 000020
【図１９】
2019057729.tif 000021
【図２０】
2019057729.tif 000022
【図２１】
2019057729.tif 000023
【図２２】
2019057729.tif 000024
【図２３】
2019057729.tif 000025
【図２４】
2019057729.tif 000026
【図２５】
2019057729.tif 000027